СЫРЬЕВАЯ СМЕСЬ ДЛЯ ИЗГОТОВЛЕНИЯ КЕРАМЗИТА
CRUDE MIXTURE FOR MAKING EXPANDED CLAY

Изобретение относится к составам сырьевых смесей для изготовления керамзита, который может быть использован в качестве легкого и прочного заполнителя для бетонов.
Известна сырьевая смесь для производства керамзита, содержащая, мас.%: глинистое сырье 97,5-98,5; барда винно-коньячного производства 1,5-2,5 [1].
Задачей изобретения является повышение прочности керамзита, полученного из сырьевой смеси.
Технический результат достигается тем, что сырьевая смесь для изготовления керамзита, содержащая глинистое сырье и барду винно-коньячного производства, в качестве глинистого сырья содержит глину монтмориллонитовую и дополнительно - молотый и просеянный через сетку № 014 кварцевый песок при следующем соотношении компонентов, мас.%: глина монтмориллонитовая 85,5-88,5; барда винно-коньячного производства 1,5-2,5; молотый и просеянный через сетку №014 кварцевый песок 9,0-13,0.
В таблице приведены составы сырьевой смеси.
Таблица
Компоненты
Состав, мас.%
1
2
3
Глина монтмориллонитовая
85,5
87,0
88,5
Барда винно-коньячного производства
1,5
2,0
2,5
Молотый кварцевый песок
13,0
11,0
9,0
Прочность на сжатие, МПа
~5
~5
~5
В составе сырьевой смеси для изготовления керамзита могут быть использованы глины монтмоиллонитовые, включающие Al-монтмориллонит и Fe-монтмориллонит (нонтронил); может быть использована барда винно-коньячного производства в виде осадка, образующегося в результате отфильтровывания напитков, после брожения.
Глину монтмориллонитовую смешивают с молотым и просеянным через сетку №014 кварцевым песком, добавляют барду винно-коньячного производства и готовят сырьевую смесь. Из полученной смеси с влажностью 22-26% формуют гранулы размером 20-40 мм, которые сушат и обжигают при температуре 1000-1100°C.
Источники информации
1. SU 116492, C04B 14/10, 1985.